" 은 의 전기 도금 은 예 를 들 어 Sensor and Actuator B 114 ( 2006 ) 239 - 247 에 개재 된 "" 마이크 로 유체 공학 에 대하 여 향상 된 안정 성 을 가진 Ag / AgCl 마이크 로 전극 "" 에서 Polk 등 이 제안 한 방법 을 개량 한 것 을 이용 하 여 달성 될 수 있 다 . 도금 용액 은 은 질산염 ( silver nitrate ) 의 0 . 41 g 을 1 M 암모늄 수산화물 용액 의 20 ml 에 첨가 함 으로써 제조 된다 . 이것 은 불용 성 은 산화물 의 침전 을 회피 하 고 디아민 은 합성물 ( diammine silver complex ) 의 형성 을 용이 하 게 하 도록 급속 하 게 교반 된다 . 그 용액 은 도금 효율 의 저하 를 방지 하 도록 항상 신선 하 다 . 도금 은 종래 의 장비 를 이용 하 여 수행 되 어 ", 전극 ( 21 ) 을 캐소드 로서 연결 하 고 플 라티 늄 전극 은 애노드 로서 이용 된다 . 예 를 들 어 Pt 전극 상 에 도금 하 는 경우 에 , 애노드 는 접지 전위 에 유지 되 면서 - 0 . 58 V 의 전위 가 캐소드 에 인가 되 는 반면 에 , Au 전극 상 에 도금 하 는 경우 에 , 접지 에 대하 여 전위 는 - 0 . 48 V 에서 유지 된다 . 5 . 1 x 103 C / m 2 의 목표 전 하 는 , 통상 적 으로 60 s 정도 걸려서 100 ㎛ 직경 전극 에 대하 여 1 ㎛ 내지 2 ㎛ 사이 의 은 침착 의 결과 를 가져온다는 것 이 실험 적 으로 밝혀졌 다 .